УПЛОТНИТЕЛЬНАЯ МАНЖЕТА

Полезная модель относится к области уплотнений с эластичной уплотняющей кромкой, предназначенных для работы преимущественно в агрессивных средах.
Известна уплотнительная манжета, выполненная в виде кольца V-образного сечения из эластомера с наполнителем, причем наполнитель распределен неравномерно по сечению манжеты с максимальной концентрацией в рабочей кромке манжеты (см. RU 2003111002, F 16 J 15/32, опубл. 10.10.04). К недостатку известной манжеты следует отнести сложность обеспечения требуемой неравномерности распределения наполнителя по сечению манжеты.
Известна уплотнительная манжета для работы в агрессивных средах, выполненная в виде кольца V-образного сечения из материала с основой из фторопласта и равномерно распределенными в нем порошкообразными фракциями из никеля с размерами не более 0,07 мм и дисульфида молибдена с размерами не более 0,05 мм (см. RU 3152, F 16 J 15/32, опубл. 16.11.96).
Данная уплотнительная манжета является наиболее близким аналогом заявляемой полезной модели по совокупности признаков (прототип). К недостатку прототипа следует отнести невысокую стойкость манжеты на ее рабочих кромках из-за плохого удержания пластичной основой из фторопласта твердых частиц никеля.
Задачей данной полезной модели является устранение указанных недостатков известной манжеты за счет создания условий более эффективного сцепления порошкообразных частиц никеля с основой из фторопласта.
В полезной модели в свете решаемой задачи порошкообразные фракции из никеля имеют не компактную форму, например в виде гранул, а весьма развитую, преимущественно, дендритную форму.
Положительный эффект от использования полезной модели может быть усилен за счет того, что порошкообразные фракции из никеля составляют по массе от 15% до 40%, а порошкообразные фракции из дисульфида молибдена соответственно от 3% до 5%, а также за счет того, что исходный материал основы состоит из порошка фторопласта с размерами частиц от 0,08 мм до 0,16 мм.
Уплотнительная манжета согласно заявляемой полезной модели может быть получена следующим образом: вначале приготовляют смесь из порошка фторопласта с размерами частиц от 0,08 мм до 0,16 мм и равномерно распределенными в нем частицами никеля дендритной формы с размерами частиц до 0,07 мм, а также порошкообразными частицами дисульфида молибдена с размерами не более 0,05 мм. При этом порошкообразные частицы никеля составляют по массе от 15% до 40%, а порошкообразные фракции из дисульфида молибдена соответственно от 3% до 5%.
Порошкообразные частицы никеля дендритной (древовидной) формы могут быть получены, например, методом электролитического осаждения. При смешивании компонентов более мелкие фракции порошка из дисульфида молибдена оказываются размещенными в том числе и между отростками частиц порошка из никеля, что благоприятно сказывается на эксплуатационных свойствах манжеты, поскольку частицы никеля обеспечивают износостойкость манжеты, а частицы порошка из дисульфида молибдена улучшают ее антифрикционные свойства.
Из полученной смеси прессуют заготовки манжет V - образной формы нужных типоразмеров, которые затем подвергают спеканию.
После прессования заготовки манжеты и ее спекания частицы порошка из никеля благодаря дендритной форме оказываются прочно сцепленными с основой манжеты из фторопласта, в результате чего стойкость такой манжеты существенно увеличивается по сравнению с прототипом.
Техническим результатом является более эффективное сцепление частиц порошка из никеля дендритной формы с основой из фторопласта.